(57)【要約】【課題】低通気性で、強力および耐熱性に優れ、かつ柔軟性に優れた厚みの薄い布帛であって、各種非衣料用途、特にエアバッグ用として好適な布帛とその製造方法を提供すること。【解決手段】各フィラメントの断面形状が扁平率（長軸と短軸の長さの比）１．５〜８の扁平断面糸フィラメント糸条を経糸および緯糸に用いてなる布帛であって、該布帛の断面において、布帛を構成する該経糸および緯糸フィラメントのそれぞれが長軸方向と布帛の水平方向とのなす角度（θ）の余弦（ｈｉ）の総和平均で表した水平度指数（ＨＩ）が０．８５〜１．０である、各フィラメントの扁平断面の長軸が布帛の水平方向に配列していること。【選択図】  なし【特許請求の範囲】
【請求項１】
断面形状が扁平率（長軸と短軸の長さの比）１．５〜８の範囲内にある扁平断面フィラメント糸条を経糸および緯糸として用いた布帛であって、該布帛の断面において、該布帛を構成する該経糸および緯糸フィラメントの長軸方向が該布帛の水平方向とのなす角度（θ）の余弦（ｈｉ）の総和平均で表した水平度指数（ＨＩ）が０．８５〜１．０となるように、該フィラメントの扁平断面の長軸が布帛の水平方向に配列していることを特徴とする布帛。
【請求項２】
前記布帛が、下記（１）〜（５）の特性を有することを特徴とする請求項１に記載の布帛。
（１）カバーファクター：１７００〜２４００
（２）引張り強力≧５００Ｎ／ｃｍ
（３）引裂き強力≧１５０Ｎ
（４）１２４Ｐａの圧力下での通気度（Ａ）≦０．１ｃｃ／ｃｍ２  ／ｓｅｃ
（５）１９．６ＫＰａの圧力下での通気度（Ｂ）≦１０ｃｃ／ｃｍ２  ／ｓｅｃ
（６）布帛の厚み：０．１５〜０．３０ｍｍ
【請求項３】
エアバッグ用布帛であることを特徴とする請求項１または２に記載の布帛。
【請求項４】
前記扁平断面フィラメント糸条が、ポリアミド繊維からなることを特徴とする請求項１〜３のいずれか１項に記載の布帛。
【請求項５】
断面形状が扁平率１．５〜８の扁平断面フィラメントを経糸および緯糸として用いて布帛を製造する方法において、製織時の経糸および緯糸にそれぞれ０．２〜０．６ｃＮ／ｄｔｅｘの張力をかけて製織し、布帛の断面の該布帛を構成する該経糸および緯糸フィラメントの長軸方向が該布帛の水平方向とのなす角度（θ）の余弦（ｈｉ）の総和平均で表した水平度指数（ＨＩ）が０．８５〜１．０となるように製造することを特徴とする布帛の製造方法。
【請求項６】
前記製織して得られた布帛に加熱加圧加工を施すこと特徴とする請求項５記載の布帛の製造方法。
【請求項７】
扁平断面糸の交絡数が３〜２０個／ｍであり、布帛中での該扁平断面糸の交絡数が３個／ｍ以下となるように製織することを特徴とする請求項５または６に記載の布帛の製造方法。
【発明の詳細な説明】
【０００１】
【発明の属する技術分野】
本発明は、低通気性で、強力および耐熱性に優れ、かつ柔軟性に優れた厚みの薄い布帛に関するものである。各種非衣料用途、特にエアバッグ用として好適な布帛とその製造方法を提供するものである。
【０００２】
【従来の技術】
近年、エアバッグは自動車に搭乗した乗員の安全を確保するための装置として欠かせないものとなり、自動車への装着率が益々高まっている。
【０００３】
安全装置としてのエアバッグに対する信頼性向上の要求は一段と強まっており、また、エアバッグ装置のコンパクト化、衝突時におけるバッグ展開時の乗員の顔面擦傷防止、コストダウン等といった要求も益々強まりつつある。このため、エアバッグを構成するエアバッグ用基布、エアバッグ用原糸および布帛の製造工程にも上記要求を満足させるよう一層の改善が求められている。
【０００４】
これまでも、エアバッグ用基布としての機械的特性を損なうことなく、折り畳み性に優れ、収納容積の小さなエアバッグを実現させるための技術が開示されている。なかでも異形断面糸を用いた布帛をエアバッグ用基布として用いる技術は、安全性および収納性等の次世代エアバッグとして求められる性能を満足できることから注目される。
【０００５】
異形断面糸を用いた従来技術としては、特開平４−１９３６４７号公報、特開平４−２０１６５０号公報、特開平７−２５２７４０号公報、特開平８−６０４２５公報、および特開２００２−１２９４４４号公報等がある。
【０００６】
軽量でかつ柔軟性および収納性に優れ、かつ機械的特性の優れたエアバッグ用基布として、単糸繊度が１．０〜１２デニール、単糸変形度が１．５〜７．０である扁平を含む異形断面を有する単糸の複数本からなるポリアミドマルチフィラメントを用いたエアバッグ用基布が開示されている（例えば特許文献１および２参照）。しかしながら、当該技術は布帛表面にシリコーンゴムなどのエラストマーを塗布したいわゆるコート基布を前提に発明されたものであり、ノンコート基布に該技術を適用した場合には、柔軟性、収納性および機械的特性等に優れるもののエアバッグとして最も重要な特性の１つである低通気性については解決されものではなかった。
【０００７】
一方、異形断面糸を用いたノンコート基布に関する技術として、扁平率１．５以上の扁平断面糸を用いることにより低通気性、高収納性、機械的特性等を兼ね備えたノンコートエアバッグ用基布が得られることが開示されている（例えば特許文献３参照）。しかしながら、当該技術では１２４Ｐａ下の通気量が０．３ｃｃ／ｃｍ２／ｓｅｃ以上であって、近年要求されるより低い通気性を十分に満足できるものではなかった。
【０００８】
また、単糸の横断面において、扁平基部の長手方向に略半円形状突起部からなる対称に付与された凸部を１〜３個有し、扁平断面糸の長軸と短軸との比が４／１〜２／１であり、かつ単糸繊度が２〜１０デニール、強度が７ｇ／ｄ以上であるエアバッグ用繊維についても開示されている（例えば特許文献４参照）。該突起を有する繊維は、製糸性、品位ともに良好で、また、該繊維を用いて得られるエアバッグ用布帛は、柔軟性、コンパクト性に優れるとされている。しかしながら、エアバッグ用布帛に重要な特性である通気性に関する記載はなく、単糸断面に突起部を有すことから、単糸同士のパッキング状態が密にならず、すなわち単糸間に多くの空隙を生じる結果、低通気性の達成という点で課題を残すのものであった。
【０００９】
そして、扁平糸を用いたノンコートエアバッグ用布帛であって、低通気性と優れた収納性を備えた布帛を提供する優れた技術も開示されている（例えば特許文献５参照）。しかし、扁平糸の特徴を扁平糸布帛として最大に活かすための工夫、即ち、布帛の断面において、該布帛を構成する該経糸フイラメントおよび緯糸フイラメントが、それぞれのフィラメントの扁平断面の長軸が布帛の水平方向に高度に配列した布帛とすることにより、一層の低通気性および優れた収納性を達成できることの記述はなく、またその製造方法等についても一切記述されていない。
【００１０】
【特許文献１】
特開平４−１９３６４７号公報、
【００１１】
【特許文献２】
特開平４−２０１６５０号公報
【００１２】
【特許文献３】
特開平７−２５２７４０号公報
【００１３】
【特許文献４】
特開平８−６０４２５公報
【００１４】
【特許文献５】
特開２００２−１２９４４４号公報
【００１５】
【発明が解決しようとする課題】
上記のように従来技術では、低通気性、柔軟性および収納性、機械的特性などエアバッグ用基布に要求されるあらゆる特性を兼備した布帛は得られていなかった。また、近年におけるより厳しい低通気性および収納性改善への要求に対し、十分に満足できる布帛を提供することは一層難しくなっている。
【００１６】
本発明は上述の従来技術における問題点を解消し、エアバッグ用布帛としては勿論、広く非衣料用途に使用できる布帛、例えば、パラグライダー、パラシュート、テント、ターポリン等に好適な布帛を提供すること、およびその製造方法を提供することにある。
【００１７】
【課題を解決するための手段】
上述の課題を解決するために、本発明の布帛は、主として次の構成を有する。すなわち、
断面形状が扁平率（長軸と短軸の長さの比）１．５〜８の範囲内にある扁平断面フィラメント糸条を経糸および緯糸として用いた布帛であって、該布帛の断面において、該布帛を構成する該経糸および緯糸フィラメントの長軸方向が該布帛の水平方向とのなす角度（θ）の余弦（ｈｉ）の総和平均で表した水平度指数（ＨＩ）が０．８５〜１．０となるように、該フィラメントの扁平断面の長軸が布帛の水平方向に配列していることを特徴とする布帛。
【００１８】
さらに、本発明の布帛においては、次の（ａ）、（ｂ）が好ましい態様であり、これらの要件を満たすことによって、さらに優れた効果を得ることができる。
（ａ）カバーファクター：１７００〜２４００
引張り強力≧５００Ｎ／ｃｍ
引裂き強力≧１５０Ｎ
１２４    Ｐａの圧力下での通気度（Ａ）≦０．１ｃｃ／ｃｍ２  ／ｓｅｃ
１９．６ＫＰａの圧力下での通気度（Ｂ）≦１０ｃｃ／ｃｍ２  ／ｓｅｃ
布帛の厚み：０．１５〜０．３０ｍｍ
であること。
（ｂ）扁平断面糸がポリアミド繊維からなること。
【００１９】
また、本発明の布帛の製造方法は、主として次の構成を有する。すなわち、
断面形状が扁平率１．５〜８の扁平断面フィラメントを経糸および緯糸として用いて布帛を製造する方法において、製織時の経糸および緯糸をそれぞれ張力０．２〜０．６ｃＮ／ｄｔｅｘの張力をかけて製織し、布帛の断面の該布帛を構成する該経糸および緯糸フィラメントの長軸方向が該布帛の水平方向とのなす角度（θ）の余弦（ｈｉ）の総和平均で表した水平度指数（ＨＩ）が０．８５〜１．０となるように製造することを特徴とする布帛の製造方法。
【００２０】
さらに、本発明の布帛の製造方法においては、次の（ｃ）、（ｄ）が好ましい態様であり、これらの条件を適用することによって、さらに優れた効果を得ることができる。
（ｃ）前記製織して得られた布帛に加熱加圧加工を施すこと。
（ｄ）扁平断面糸の交絡数が３〜２０個／ｍであり、布帛中での該扁平断面糸の交絡数が３個／ｍ以下となるように製織すること。
【００２１】
また、本発明の布帛は、エアバッグ用布帛として用いることによって、特に優れた効果を期待できるものである。
【００２２】
【発明の実施の形態】
以下に本発明について詳述する。
【００２３】
本発明の布帛は合成繊維、例えば、ポリアミド繊維、ポリエステル繊維、ポリオレフィン繊維、ポリビニルアルコール繊維等からなる布帛であって、繊維の素材は特に限定されるものではないが、好適な素材はポリアミド繊維である。ポリアミド繊維とは、ポリヘキサメチレン（Ｎ６６）、ポリカプラミド（Ｎ６）、ポリテトラメチレンアジパミド（Ｎ４６）およびそれらポリマの共重合物、ブレンド物等からなる繊維である。
【００２４】
特に本発明の高強度、高タフネスの布帛を得るためには硫酸相対粘度で３．０以上、好ましくは３．３以上の高分子量ポリアミドポリマを用いる。
【００２５】
また、本発明の布帛はエアバッグをはじめ資材用途に広く適用するために、化学的耐久性、例えば、高度の耐熱性、耐候性、耐酸化防止性を有するよう各種の耐熱剤、耐光剤、酸化防止剤等を含有した繊維を用いることが好ましい。例えば、ポリアミド繊維の場合は、酢酸銅、沃化銅、臭化銅、塩化第二銅や無機または有機銅錯塩等の各種銅塩、沃化カリウム、沃化ナトリウム、臭化カリウム、塩化リチウム、塩化カルシウム等のハロゲン化アルカリ金属およびハロゲン化アルカリ土金属、ヒンダードフェノール系抗酸化剤やジフェニルアミン系酸化防止剤、イミダゾ−ル系抗酸化剤、無機、有機の燐化合物および紫外線吸収剤、マンガン塩等を用いる。含有量は通常、金属塩の場合は金属として１０〜１００ｐｐｍ、その他の添加剤は５００〜５０００ｐｐｍ程度である。
【００２６】
また、用途によっては、酸化チタン、炭酸カルシウム、カオリン等の艶消し剤、
ステアリン酸カルシウム等の滑剤等を用いることもできる。
【００２７】
本発明の布帛に用いる繊維の単糸断面形状は、通常は図１（ア）に示すような楕円形、および図１（イ）に示すような向かい合う辺が平行である楕円形であるが、楕円形以外の形状であっても、長軸と短軸が後述の関係を満たすものであればいずれも用いることができる。例えば、長方形、菱形、繭型のような左右対称型は勿論、左右非対称型でもよく、あるいはそれらの組み合わせ型でもよい。また、更に上記を基本型として、本発明の効果を損ねない範囲で突起や凹み、或いは中空部が存在しても良い。
【００２８】
ここで、長軸および短軸とは楕円形の長径、短径に相当するものである。一方、単糸断面形状が上記のとおり楕円形以外の場合には、該単糸断面形状において重心を通る重心線を引き、その最も長い線分をもって長軸と定義する。また、その長軸に対し垂直方向における最も長い線分を短軸とする。
【００２９】
本発明における扁平断面糸は、単糸の断面形状が扁平率（長軸と短軸の長さの比）１．５〜８であることが必須であり、好ましくは２〜６である。かかる範囲の扁平断面形状糸を使用することで、各単糸の長軸が基布の水平方向に配列することが可能となり、通常の円断面糸を使用した場合に比べ、得られる布帛の厚みは薄く収納性に優れ、また通気性を低く抑えることができるようになる。扁平率が１．５未満では円断面糸に近く、扁平断面糸を用いた効果、すなわち、低通気性と柔軟性、収納性を兼備する布帛を得ることができなくなる。一方、扁平率が８を越えると、扁平断面糸を用いる効果が飽和するばかりか、高強度、高タフネス繊維を良好な品位で安定に製糸することが難しくなるという問題が生じる。
【００３０】
一般の円断面糸においては単糸繊度が小さいほど、布帛上でのカバリング性が向上し、得られる布帛の低通気性、柔軟性および収納性は向上する。しかしながら一方で単糸繊度が細くなるに従い製糸性が悪化するという問題が生じる。つまり、生産性（生産効率および収率）を考慮すると、単糸繊度を細くすることによって低通気性、柔軟性、収納性等を更に改善するには限界がある。
【００３１】
これに対し、上述の扁平断面糸は、実際の単糸繊度を小さくせずとも、円断面糸で単糸繊度を大幅に細くしたのと同等以上の大きな効果を発揮することができる。例えば、扁平率３．５、単糸繊度１０ｄｔｅｘの扁平断面形状のポリアミドフィラメントの短軸は、単糸繊度２．４ｄｔｅｘの円断面フィラメントの直径に相当するからである。さらに、例えば、扁平率３．５、単糸繊度４ｄｔｅｘの扁平断面糸の短軸長は、円断面糸では単糸繊度１ｄｔｅｘ以下、いわゆるマイクロファイバーの直径に相当し、本発明の高強度糸を安定に製糸することが困難な領域である。然るに、本発明の扁平断面糸を用いると円断面糸では得られないレベルの低通気性、柔軟性および収納性を実現することができるのである。
【００３２】
本発明における扁平断面糸は、強度７〜１０ｃＮ／ｄｔｅｘ、伸度１０〜３０％、沸騰水収縮率３〜８％であることが好ましく、該物性を有する合成繊維を使用することで引張強力、引裂強力等の機械的特性に優れた布帛を得ることができる。
【００３３】
本発明の布帛においては、各フィラメントの断面形状が上記特定の扁平率を有する扁平断面糸からなり、布帛を構成する該各フィラメントの長軸方向が該布帛の水平方向に配列していることが将に最大かつ重要な特徴である。このことを定量的に表現するため、水平度指数（ＨＩ：Ｈｏｒｉｚｏｎｔａｌ  Ｉｎｄｅｘ）を定義した。水平度指数ＨＩは、布帛を構成する経糸および緯糸フィラメントの長軸方向が布帛の水平方向とのなす角度（θ）の余弦（ｈｉ）とし、その総和平均として表す。すなわち、以下の式で算出することができる。
【００３４】
ＨＩ＝（Σｈｉ）／ｆ
ｈｉ＝ｃｏｓθ
θ：各フィラメントの長軸方向と布帛の水平方向とのなす角度
ｆ：フィラメント数
本発明の布帛は、扁平断面糸を経糸および緯糸に用い、経糸および緯糸断面共に水平度指数ＨＩが０．８５〜１．０であり、好ましくは０．９０〜１．０、より好ましくは０．９５〜１．０である。水平度指数ＨＩをかかる範囲とすることで、柔軟性、収納性に優れ、かつ、低通気性を有する布帛を得ることができる。ＨＩが０．８５未満では、せっかく扁平断面糸を用いても、本発明の効果、すなわちカバリング性が良いことによる低通気性と柔軟性、収納性が十分に発現しない。また、ＨＩが０．８５〜１．０であることは、事実上、各フィラメントの長軸方向が布帛の水平方向に整然と配列していることを意味する。
【００３５】
本発明の布帛のカバーファクターは１７００〜２４００が好ましい。ここで、カバーファクターとは経糸の総繊度をＤ１（ｄｔｅｘ）、織密度をＮ１（本／２．５４ｃｍ）、緯糸の総繊度をＤ２（ｄｔｅｘ）、織密度をＮ２（  本／２．５４ｃｍ）としたときに、（Ｄ１×０．９）１／２  ×Ｎ１＋（Ｄ２×０．９）１／２  ×Ｎ２で表される値である。カバーファクターは布帛の通気度および収納性と大きく関係し、適切な範囲にあることがエアバッグ用基布として極めて重要である。なお、本発明の布帛は、各フィラメントの断面形状が扁平形状であり、かつ該フィラメントの長軸方向が布帛の水平方向に整然と配列しているために、カバリング性が良く、通常の円断面糸を用いた布帛よりカバーファクターが１０〜３０％低くても、低通気性を確保できることが特徴である。カバーファクターを低く設定できることは、すなわち、使用する繊維量が減り、また打ち込み本数が少なくて良いことから製織時間を短縮でき、布帛の製織コストを低減できることになる。
【００３６】
本発明の布帛は低通気性と柔軟性、収納性を兼ね備えることをも特徴とするが、通気度は、１２４Ｐａの圧力下での通気度（Ａ）が０．１ｃｃ／ｃｍ２  ／ｓｅｃ以下、１９．６ＫＰａの圧力下での通気度（Ｂ）が１０ｃｃ／ｃｍ２  ／ｓｅｃ以下であることが好ましい。このようにあらゆる圧力下において、低い通気性を達成することで、エアバッグとして該布帛を用いた際にエアバッグの展開速度が速くなり、より高い確率で乗員の安全性を確保できるようになる。本発明の布帛が低通気性を達成できるのは、扁平断面フィラメントが布帛の水平方向に整然と配列することで、布帛の垂直方向における間隙が極端に減少するためである。
【００３７】
本発明の布帛の厚みは０．１５〜０．３０ｍｍであることが好ましく、より狭い場所への収納性が必要となる用途、例えば小型車以下のエアバッグ用布帛として好適である。本発明の布帛では、扁平率１．５〜８である扁平断面糸を用い、経糸および緯糸共に各フィラメントの断面の長軸が布帛の水平方向に整然と配列する構造を有することから、同一の単糸繊度および同一のカバーファクターの円断面糸からなる布帛とその厚みを比較した場合、およそ２０％以上薄くできることが特徴である。
【００３８】
本発明の布帛の機械的特性は、引張り強力≧５００Ｎ／ｃｍ、引裂き強力≧１５０Ｎが好ましく、各種非衣料用途布帛として好適である。特にエアバッグ用布帛においては、バッグ展開時の衝撃力に耐え得るだけの高い強力が必要になる。上記範囲の強力を有する布帛は、あらゆるエアバッグ用布帛、すなわち、運転席用エアバッグ、助手席用エアバッグ、サイドエアバッグ、ニーエアバッグ、インフレータブルカーテン用エアバッグのいずれにも適用可能であるが、中でも、特に折り畳み性の良さやコンパクトさが要求されるものに用いられてより効果を発揮する。
【００３９】
本発明の布帛は、通常円断面糸からなる布帛に比べ、引裂強力が引張強力に対して相対的に高いことが特徴であり、衝撃により布帛に生じた裂け、穴などの破損が布帛上で次々と伝播するのを防ぐために有効である。本発明の布帛では、扁平断面糸が極めて高密度に集束充填されて織り込まれているため、あたかも一本の扁平モノフィラメントのような挙動を示し、高い引裂強力が発現するのではないかと推測される。
【００４０】
次に本発明の布帛を製造するための方法の一例を説明する。
【００４１】
本発明の布帛に用いる扁平断面を有する合成繊維は、前記したとおり種々のポリマからなる繊維を用いることができるが、高強度・高タフネスを有する繊維を得るためにはポリアミド繊維が好ましく、特に硫酸相対粘度３．０以上の高粘度のナイロン６６ポリマを用いたポリアミド繊維が好ましい。また、前記した各種耐熱剤、耐光剤、酸化防止剤等を含有したポリアミド繊維がさらに好ましい。
【００４２】
繊維を製造するには、ポリマを溶融し、濾過した後、口金の細孔から紡出するが、口金孔形状は各フィラメントの断面が本発明で特定する扁平断面となるよう設計した口金を用いる。特に、紡出され糸条が冷却固化するまでの、溶融ポリマの表面張力による断面形状の変化を考慮して口金孔形状を設計する。
【００４３】
例えば、図１（ア）の楕円形状を有する繊維を得るには口金吐出形状を図２の（ア）に示すような長方形状に設計すればよい。長方形のタテ長さｃ、ヨコ長さｄは得ようとする繊維の単糸繊度および扁平率によって適宜設定すればよい。一方、単糸断面が図１の（イ）に示したように向かい合う辺が平行である楕円形状にするためには、図２（イ）のように、両端および内部に小円孔を配し、小円孔同士をスリット孔で繋いだ形状に設計すればよい。この場合の小円孔の数、小円孔の径、スリット孔の長さ、スリット孔の幅、また、全体のタテ長さｃ、ヨコ長さｄ等については、得ようとする繊維の単糸繊度、扁平率に応じて適宜選択すればよい。向かい合う辺をより平行な直線状とするには、口金吐出後の雰囲気状態にも因るが、小円孔の数４〜８個、径０．１〜０．３ｍｍ、スリットの幅０．１〜０．３ｍｍ、長さ０．１〜０．３ｍｍの範囲にあることが好ましい。
【００４４】
紡出糸条は冷却固化した後、油剤を付与され、所定の回転速度で回転する引き取りローラーに捲回して引き取る。引き続き、そのまま連続して糸条を順次高速度で回転するネルソンローラに捲回することで延伸を行う。より高強度の繊維を得るためには２段以上の多段延伸することが好ましい。また、最終延伸ローラ温度は２００℃以上に設定し延伸熱処理を施した後、該最終延伸ローラの次に配置されたリラックスローラとの間で数％の弛緩処理をした後で巻き取る。最近は製糸生産効率の向上に伴い、巻き取り速度は２５００〜４５００ｍ／ｍｉｎで糸条数はが４〜８糸条のような、高速・多糸条の直接紡糸延伸法で行われている。
【００４５】
通常、巻き取り前の糸条に集束性を付与するため交絡処理を行う。交絡処理は走行糸条に対し略交差方向に、複数のノズル孔から高圧の空気を噴射させて行う。交絡数が多いほど糸条は集束され、整経や製織での工程通過性がよくなるため好まれる。しかしながら一方で、糸条に与えられた交絡は製織後は解れて、布帛中での糸条交絡数は実質的になくなることが好ましい。布帛に交絡が多数残っているとフィラメントがところどころ捻れていることになり、本発明で特定する水平度指数ＨＩを得るのが難しくなることがある。本発明における繊維に付与する好ましい交絡数は３〜２０個／ｍ、より好ましくは５〜１５個／ｍである。また、布帛中での該繊維の交絡数は経糸および緯糸共に３個／ｍ以下が好ましく、実質的に０であることがより好ましい。かかる範囲の交絡数とすることで、整経、製織における工程通過性を損なうことなく、該繊維からなる布帛のＨＩを十分に高めることができ、その結果、低通気性で柔軟かつ収納性に優れた本発明布帛を高い生産性で得ることができる。
【００４６】
次に、上記得られた繊維は整経され、製織される。織機はウォータージェットルームが多く用いられるが、レピアルームやエアージェットルームなど何ら限定されるものではない。また、布帛の織構造についても、通常、平織りが多いが、ツイル織りなどいずれの構造であっても構わない。
【００４７】
整経および製織工程においては、本発明に係る扁平断面フィラメントが布帛の水平方向に並ぶように、経糸張力および緯糸の打ち込み張力が適切となるよう制御しながら行う。水平度指数（ＨＩ）を上述した０．８５〜１．０の範囲内とするための適度な経糸張力の範囲は０．２〜０．６ｃＮ／ｄｔｅｘである。製織時の経糸張力が０．２ｃＮ／ｄｔｅｘ未満であると、本発明の重要な要件である布帛断面中での扁平断面フィラメントの配列状態を表す水平度指数（ＨＩ）が十分に高くならず、低通気性で柔軟性および収納性に優れた布帛を得ることができなくなる。逆に、経糸張力が０．６ｃＮ／ｄｔｅｘを越えた場合においても、水平度指数（ＨＩ）はむしろ低下し、本発明布帛の特徴が得られないことがある。また、製織時の経糸張力が高すぎると、単糸切れ、全糸切れが発生し製織機の停台を起し、布帛の品位が低下し、かつ生産効率が低下する。
【００４８】
一方緯糸は、整経工程がなく、直接製織工程で緯糸打ち込みされるため、原糸に付与されている交絡の解除と扁平断面糸の長軸が布帛の水平方向に配列するよう、十分配慮した張力管理が必要である。通常、原糸チーズから糸条を解除し、緯糸を打ち込む直前の測長ドラム上までの間で、緯糸の交絡が概ね解消されるよう、張力を付与する。その張力範囲は０．２〜０．６ｃＮ／ｄｔｅｘである。
特に、０．３〜０．５ｃＮ／ｄｔｅｘの範囲が好ましい。そして、緯糸打ち込み時の張力も同様０．２〜０．６ｃＮ／ｄｔｅｘの範囲とする。最近の高速製織されるウォータージェットルームの場合は、緯糸の打ち込み張力は比較的高いので、緯糸打ち込み直前までに交絡が解消されていなくても製織時に緯糸の各フィラメントの長軸は布帛の水平方向に配列するが、レピア織機やエアージェット織機で製織する場合は緯糸打ち込み張力が低いので、緯糸打ち込みの前までに張力をかけて原糸の交絡を解消させておく必要がある。
【００４９】
かくして、経糸および緯糸ともに、各扁平断面フィラメントの長軸がそれぞれ布帛の水平方向に配列した布帛となり、本発明の扁平糸基布が得られる。
【００５０】
また、更に本発明効果を確実かつ安定に発現させ、かつ従来の扁平糸基布より一段と性能を発揮させるために、上記得られた布帛に加熱加圧加工処理、所謂カレンダー加工処理を加えることが好ましい。
【００５１】
カレンダー加工機は通常のカレンダー機でよい。カレンダー加工の温度は１８０〜２２０℃、圧力は５０〜１５０トン、速度は４〜５０ｍ／分が好ましい。カレンダー加工は、少なくとも片面に施してあれば性能は充分に得られる。
【００５２】
なお、カレンダー加工に先立ち、精練は行なう場合と行わない場合とがある。ウォータージェット織機で製織した場合は通常精練は行わず、レピア織機やエアージェット織機で製織した場合は精練を行うことが多い。
【００５３】
上記、本発明の態様について詳述してきたが、本発明においては、特定した扁平断面形状を有する繊維、および特定の構造を有する布帛をそれぞれ設計すること、すなわち、経糸及び緯糸共にフィラメントの断面形状が扁平率１．５〜８の扁平断面糸を使用し、経糸および緯糸の各フィラメントの長軸方向のそれぞれが共に布帛の水平方向に整然と配列していることによって、低通気性、柔軟性および収納性を兼ね備えた布帛を得ることができる。
【００５４】
また、該扁平断面糸および該布帛は高い生産性（生産効率および高い収率）で得ることができ、極めて実用的である。
【００５５】
【実施例】
以下に実施例および比較例を挙げて、本発明を具体的に説明する。
【００５６】
なお、発明の詳細な説明および実施例に示した物性の測定法は次の通りである。
原糸特性
［扁平率］：
繊維を切断してその断面を、光学顕微鏡を用いて２００倍で写真撮影し、焼き付けた。写真上で単糸の長軸（ａ）と短軸（ｂ）の長さを測定し、その比をもって扁平率とした。単糸を１０本測定し、その平均値で示した。
【００５７】
扁平率＝ａ／ｂ
［総繊度］：
ＪＩＳ  Ｌ−１０１３の方法により、正量繊度を測定した。
［単糸繊度］：
総繊度をフィラメント数で除して算出した。
［強度、伸度］：
２０℃−６５％の温湿度調整室に２４時間以上、カセ状にして放置した試料をＪＩＳ  Ｌ−１０１３の方法により、試長２５ｃｍ、引張速度３０ｃｍ／分の条件で測定した。
［沸騰水収縮率］：
原糸をカセ状にサンプリングして、２０℃、６５％ＲＨの温湿度調整室で２４時間以上調整し、試料に１ｃＮ／ｄｅｘ相当の荷重をかけて長さＬ０を測定した。次に、この試料を無緊張状態で沸騰水中に３０分間浸漬した後、上記温室度調整室で４時間風乾し、再び試料に１ｃＮ／ｄｅｘ相当の荷重をかけて長さＬ１を測定した。それぞれの長さＬ０およびＬ１から次式により沸騰水収縮率を求めた。
【００５８】
沸騰水収縮率＝［（Ｌ０−Ｌ１）／Ｌ０］×１００（％）
［交絡数］：
水浸漬法により長さ１ｍｍ以上の交絡部の個数を測定し、１ｍあたりの個数に換算した。原糸１０本を測定し、その平均値で示した。
【００５９】
水浸漬バスは、長さ７０ｃｍ、幅１５ｃｍ、深さ５ｃｍで、長手方向の両端より１０ｃｍの位置に仕切板を設けたものを用いた。このバスに純水を満たし、原糸サンプルを水浸させ、交絡部個数を測定した。なお、油剤等の不純物の影響を排除するために測定毎に純水を交換した。
［布帛糸の交絡数］：
布帛を分解し、経糸および緯糸を１０本ずつサンプリングして測定試料とした。該試料を上記交絡数と同様の水浸漬法で測定し、経糸、緯糸とも１０本の平均値で示した。
布帛特性
［カバーファクター］：
経糸の総繊度Ｄ１（ｄｔｅｘ）、織密度Ｎ１（本／２．５４ｃｍ）、緯糸の総繊度Ｄ２（ｄｔｅｘ）、織密度Ｎ２（  本／２．５４ｃｍ）を用いて、次式により算出した。
【００６０】
カバーファクター＝（Ｄ１×０．９）１／２  ×Ｎ１＋（Ｄ２×０．９）１／２  ×Ｎ２
［水平度指数ＨＩ］：
布帛を経糸断面および緯糸断面方向にそれぞれ切断し、走査電子顕微鏡（ＳＥＭ）でそれぞれ布帛の断面を写真撮影した。写真上で経糸断面および緯糸断面それぞれについて、扁平断面フィラメントの長軸が布帛の水平方向となす角度（θ）を各フィラメント毎に測定した。測定した角度の余弦値（ｈｉ）を求め、その総和平均を水平度指数（ＨＩ）とした。
【００６１】
水平度指数ＨＩ＝（Σｈｉ）／ｆ
ｈｉ＝ｃｏｓθ
θ：各フィラメントの長軸方向と布帛の水平方向とのなす角度
ｆ：フィラメント数
特に断らない限り、経糸および緯糸各１本を選びその全フィラメントについて測定した。
［引張強力］：
ＪＩＳ  Ｌ１０９６（６．１２．１Ａ法）の方法で測定した。
［引裂強力］：
ＪＩＳ  Ｌ１０９６（６．１５．２Ａ−２法）の方法で測定し、経方向と緯方向の平均値を求めた。
［通気度（Ａ）］：
ＪＩＳ  Ｌ１０９６（６．２７．１Ａ法）の方法に準じて測定した。
【００６２】
その詳細は、タテ２０ｃｍ、ヨコ１５ｃｍの布帛サンプルにおいて、直径１０ｃｍの円形部分に層流管式通気度測定機を用いて、１２４Ｐａの圧力に調整した空気を流したときに通過する空気量（ｃｃ／ｃｍ２／ｓｅｃ）を測定した。
［通気度（Ｂ）］：
タテ２０ｃｍ、ヨコ１５ｃｍの布帛サンプルにおいて、直径１０ｃｍの円形部分に層流管式通気度測定機を用いて、１９．６ＫＰａの圧力に調整した空気を流したときに通過する空気量（ｃｃ／ｃｍ２／ｓｅｃ）を測定した。
［布帛の厚み］：
ＪＩＳ  Ｌ１０９６（６．５）の方法で測定した。
［剛軟度］：
ＪＩＳ  Ｌ１０９６（６．１９．１Ａ法）に準じ測定した。
［エアバッグの厚み（バッグの収納性）］：
作製した布帛を用いて、後述の６０リットル容量のエアバッグを製織し、１５０×１５０ｍｍの面積になるよう、先ず左右方向からそれぞれ４回蛇腹に折り畳んだ後、次に上下方向からそれぞれ４回蛇腹に折り畳み、この折り畳んだバッグに４０００ｇの荷重をかけ、そのときのバッグの厚さを測定した。
［実施例１〜８、比較例１〜５］
硫酸相対粘度（９８％硫酸を用いて２５℃で測定）が３．７で、酢酸銅を銅として７０ｐｐｍ、沃化カリウムおよび臭化カリウムを各０．１重量％含有するナイロン６６チップをエクストルーダ型紡糸機を用いて溶融し、溶融ポリマを計量ポンプで計量した後紡糸パックに供給した。溶融ポリマは紡糸パック中で濾過された後、紡糸口金を通して紡出した。紡糸温度（紡糸パック入り口のポリマ温度）が２９５℃となるようエクストルーダーおよびスピンプロック（スピンビーム）等の温度を調整した。紡糸口金は、扁平断面糸および円断面糸について総繊度、フィラメント数、単糸繊度、扁平率等の異なる糸条を得るために、孔数、孔形状、孔寸法等を考慮して設計した口金を作製して適用した。
【００６３】
口金直下には３００℃に加熱した長さ２５０ｍｍの加熱筒を設け、紡出糸条は一旦該３００℃の加熱空気雰囲気中を通過させた後、２０℃の冷風を吹きつけて冷却固化させた。次に該糸条に水系エマルジョン油剤を付与し、紡糸引き取りローラに捲回して引き取った。引き取り糸条は一旦巻き取ることなく連続して延伸・熱処理ゾーンに供給し、２段延伸後弛緩処理を施してナイロン６６繊維を得た。
【００６４】
まず、引き取りローラと給糸ローラの間で３％のストレッチをかけ、次いで給糸ローラと第１延伸ローラの間で１段目の延伸、該第１延伸ローラと第２延伸ローラの間で２段目の延伸を行った。引き続き、該第２延伸ローラと弛緩ローラとの間で７％の弛緩熱処理を施し、交絡付与装置にて糸条を交絡処理した後、巻き取り機にて巻き取った。各ローラの表面温度は、引き取りローラが常温、給糸ローラが４０℃、第１延伸ローラ、第２延伸ローラがそれぞれ１４０℃、２３０℃、弛緩ローラが１５０℃となるように設定した。各ローラの周速度は、第１延伸ローラを３２００ｍ／ｍｉｎ、第２延伸ローラを４０００ｍ／ｍｉｎの一定とし、引き取りローラと給糸ローラの速度は、単糸繊度や単糸の断面形状等の変化による延伸倍率に応じて、それぞれ変化させた。交絡処理は、交絡付与装置内で走行糸条に対し略直角方向に高圧空気を噴射することにより行った。噴射する空気の圧力を０．０５〜０．４ＭＰａの範囲で変更し、糸条の交絡数を変化させた。
【００６５】
得られたナイロン６６繊維の特性を表１に示した。
【００６６】
次に各種得られたナイロン６６繊維を３００ｍ／ｍｉｎの速度で整経し、次いで津田駒製ウォータージェットルーム（ＺＷ３０３）を用いて織密度を調整し、回転速度１０００ｒｐｍで製織し生機を得た。その際、経糸の整経張力および製織時の経糸張力、緯糸の解ジョから測長ドラム間の張力および緯糸打ち込み張力等を変化させて製織した。
【００６７】
一部の生機はそのまま熱処理装置を通過させ、乾燥ゾーンを１００℃で通過させた後、１８０℃、１分間の熱処理を施し布帛を得た。
【００６８】
また、一部の生機は、カレンダー加工処理を行った。加工機はトルクモーター式多段金属ロールセットからなり、金属表面温度で１５０℃、５０トンの圧力をかけて１分間、次いで１８０℃、９０トンの圧力をかけて１．５分間セットした。  布帛の製造条件および布帛特性等も表１に示した。
【００６９】
次に得られた布帛を用い、エアバッグ用基布を作製した。
【００７０】
まず、直径７２５ｍｍの円状布帛２枚を打ち抜き法にて裁断し、一方の円状布帛の中央部に同一布帛からなる直径２００ｍｍの円状補強布帛を３枚積層して、直径１１０ｍｍ、１４５ｍｍ、１７５ｍｍの円周上を４７０ｄｔｅｘ／１×３から構成されるナイロン６６製の縫い糸で本縫いによるミシン縫製した。また、布帛に直径９０ｍｍの孔を設け、インフレータの取り付け口とした。次に中心部からバイアス方向に２２５ｍｍの位置に相反して同一布帛からなる直径７５ｍｍの円状補強布帛を１枚当て、直径５０ｍｍ、６０ｍｍの円周上を４７０ｄｔｅｘ／１×３から構成されるナイロン６６製の縫い糸で本縫いによるミシン縫製し、直径４０ｍｍの孔を設け、ベントホール２カ所を作製した。最後に、本円状布帛の補強布側を外にし、他方の円状布帛と経軸を４５度ずらして重ね合わせ、直径７００ｍｍ、７１０ｍｍの円周上を１４００ｄｔｅｘ／１から構成されるナイロン６６製の縫い糸で二重縫いによるミシン縫製をし、袋体を裏返し６０リットル容量のエアバッグを作製した。
【００７１】
得られた袋体エアバッグの厚み（バッグの収納性）を表１に併せて示す。
【００７２】
【表１】
2004156166.tif 000002
【００７３】
【表２】
2004156166.tif 000003
【００７４】
表１〜２の結果から明らかなように、本発明実施例の扁平断面糸を用いた布帛は、布帛の経糸断面、緯糸断面共に、扁平糸の長軸方向が布帛の水平方向に整然と配列した極めて緻密な布帛となり、その結果、通気性が極めて低く、同時に柔軟性、収納性、機械的特性に優れるものであった。また、前記特性を兼備した布帛は、安全に対する信頼性および収納性の点から特にエアバッグ用布帛として好適に用いることができる。
【００７５】
一方、原糸の断面形状および布帛の構造が本発明の範囲外である比較例１〜４の布帛は、通気性を十分低くすることはできず、柔軟性、収納性の面でも本発明品に対し劣るものであった。また、単糸断面の扁平率を９に設計しようとした比較例５では、製糸糸切れが多発しナイロン６６繊維を得ることができなかった。
【００７６】
【発明の効果】
本発明の布帛は、低通気性でかつ収納性すなわちコンパクト性に優れ、また良好な機械的特性、耐熱性等を併せもつことから、各種非衣料用途、例えばエアバッグ、パラグライダー、パラシュート、テント、ターポリン、傘地等の用途に好適である。
【００７７】
特に本発明の布帛が有す上記特性は、安全性と狭いスペースの搭載、さらにはコストダウンといった要求がなされる各種エアバッグ用布帛として最適に使用することができる。
【図面の簡単な説明】
【図１】本発明の布帛に用いる繊維の単糸断面形状の一例である。
【図２】本発明の布帛に用いる単糸断面の繊維を得るための口金吐出孔形状の一例である。
【符号の説明】
ａ：長軸
ｂ：短軸
ｃ：口金短軸
ｄ：口金長軸
【図１】
2004156166.tif 000004
【図２】
2004156166.tif 000005